(57)【要約】【課題】光吸収による発熱が小さく、かつ設計及び作製が容易であり、戻り光の少ない光学フィルタ機能を有する光学素子及びそれを用いた光学装置を得る。【解決手段】母材１中にフィラー２を分散させてなり、所定の波長領域を選択的に透過させる光学フィルタ機能を有する光学素子３であって、所定の波長領域における母材１とフィラー２の屈折率の差が０．１以内であり、母材１とフィラー２のアッベ数の差が１０以上であることを特徴としている。【選択図】図１
2010107867.tif 000002
【特許請求の範囲】
【請求項１】
母材中にフィラーを分散させてなり、所定の波長領域を選択的に透過させる光学フィルタ機能を有する光学素子であって、
前記波長領域における前記母材と前記フィラーの屈折率の差が０．１以内であり、前記母材と前記フィラーのアッベ数の差が１０以上であることを特徴とする光学素子。
【請求項２】
前記母材が樹脂材料から形成されていることを特徴とする請求項１に記載の光学素子。
【請求項３】
前記フィラーがガラス材料から形成されていることを特徴とする請求項１または２に記載の光学素子。
【請求項４】
前記フィラーが樹脂材料から形成されていることを特徴とする請求項１または２に記載の光学素子。
【請求項５】
光源と、前記光源から出射された光の所定の波長領域を選択的に透過させる光学フィルタとを備える光学装置であって、
前記光学フィルタが、請求項１〜４のいずれか１項に記載の光学素子から構成されていることを特徴とする光学装置。
【請求項６】
受光部と、前記受光部に入射する光の所定の波長領域を選択的に透過させる光学フィルタとを備える光学装置であって、
前記光学フィルタが、請求項１〜４のいずれか１項に記載の光学素子から構成されていることを特徴とする光学装置。
【発明の詳細な説明】
【技術分野】
【０００１】
本発明は、所定の波長領域を選択的に透過させる光学フィルタ機能を有する光学素子及びそれを用いた光学装置に関するものである。
【背景技術】
【０００２】
各種ディスプレイ、プロジェクタ、カメラ、赤外線カメラ、紫外線カメラ、色覚補正眼鏡等に使用される光学フィルタには、大きくわけて２系統の技術が使用されている。１つは、色ガラス型の光学フィルタであり、特定の波長領域の光を吸収する物質を、ガラス、樹脂等の透明材料中に混入させることにより、光学フィルタの機能を実現させたものである。
【０００３】
もう１つは、干渉型の光学フィルタであり、透明材料の表面に波長オーダーの単層もしくは多層の誘電体薄膜を形成することにより、特定の波長以外の光を反射させることにより、光学フィルタの機能を実現させたものである。
【０００４】
しかしながら、色ガラス型の光学フィルタは、吸収した光エネルギーが熱エネルギーに変換されるため、原理的に発熱するという問題がある。また、吸収波長の範囲は、物質の特性により決定されるため、自由に吸収波長領域を設計することができない。従って、透過波長の領域も自由に設計することができない。
【０００５】
干渉型の光学フィルタは、反射波長範囲及び透過波長範囲を自由に設計することができるが、膜厚が波長オーダーであるため、高い作製精度が必要となる。また、透過しない光は反射されるため、戻り光の問題も発生する。
【０００６】
素子の材料として、透明樹脂中にガラスフィラーを分散させた透明複合体組成物が検討されている（特許文献１〜３など）。このような透明複合体組成物における屈折率の差を利用した光学フィルタについて、従来より検討されていない。
【特許文献１】特開２００１−２６１３６７号公報
【特許文献２】特開２００４−３０７８４５号公報
【特許文献３】特開２００４−２３１９３４号公報
【発明の開示】
【発明が解決しようとする課題】
【０００７】
本発明の目的は、光吸収による発熱が小さく、かつ設計及び作製が容易であり、戻り光の少ない光学フィルタ機能を有する光学素子及びそれを用いた光学装置を提供することにある。
【課題を解決するための手段】
【０００８】
本発明の光学素子は、母材中にフィラーを分散させてなり、所定の波長領域（以下、「透過波長領域」という場合がある）を選択的に透過させる光学フィルタ機能を有する光学素子であって、波長領域における母材とフィラーの屈折率の差が０．１以内であり、母材とフィラーのアッベ数の差が１０以上であることを特徴としている。
【０００９】
本発明においては、透過波長領域における母材とフィラーの屈折率の差が０．１以内であり、母材とフィラーのアッベ数の差が１０以上である。透過波長領域において、母材とフィラーの屈折率の差が０．１以内であるので、透過波長領域においては、母材とフィラーの界面における光の屈折や反射が少なくなり、光学素子に入射した透過波長領域の光を、そのまま出射することができる。
【００１０】
また、母材とフィラーのアッベ数の差が１０以上であるので、母材とフィラーの屈折率の波長依存性が大きく異なっており、透過波長領域以外の波長領域での母材とフィラーの屈折率の差が大きくなっている。このため、透過波長領域以外の波長領域では、母材とフィラーの界面で屈折や反射が生じやすくなり、光学素子に入射した光は散乱して直進しない。
【００１１】
従って、本発明における光学素子においては、光学素子に入射した透過波長領域の光のみを直進させて出射することができる。このため、透過波長領域の光のみを選択的に透過させることができる。
【００１２】
本発明において、透過波長領域における母材とフィラーの屈折率の差は、さらに好ましくは０．０１以内である。なお、本発明において、透過波長領域における母材とフィラーの屈折率差は、透過波長領域全体における母材の屈折率とフィラーの屈折率の差の最大値を意味している。また、透過波長領域は、光学素子において透過させたい波長領域であり、光学素子の設計において定められる波長領域である。
【００１３】
また、母材とフィラーのアッベ数の差は、さらに好ましくは１５以上であり、さらに好ましくは２５以上であり、特に好ましくは３０以上である。母材とフィラーのアッベ数の差が大きくなれば大きくなるほど、透過波長領域以外の波長領域における屈折率の差を大きくすることができ、より選択的に透過波長領域の光を透過させることができる。
【００１４】
本発明における母材は、例えば、樹脂材料及びガラス材料から形成することができる。母材を樹脂材料から形成することにより、成形性及び加工性を高めることができるので、母材は樹脂材料から形成されていることが特に好ましい。
【００１５】
本発明において、フィラーは、例えば、ガラス材料及び樹脂材料から形成することができる。また、本発明におけるフィラーとして、一般には、粒子形状のフィラーが挙げられるが、本発明におけるフィラーは粒子形状のものに限定されるものではなく、繊維状のフィラーや、織物状のフィラーであってもよい。
【００１６】
本発明の光学素子は、母材とフィラーの屈折率の差及びアッベ数の差を利用したものであり、色ガラス型光学フィルタのように、光エネルギーを吸収し熱エネルギーに変換するものではないので、光吸収による発熱を小さくすることができる。また、干渉型光学フィルタのように、形成する薄膜の厚みを波長オーダーで制御するものではないので、設計及び作製が容易である。また、透過波長領域以外の波長領域の光は、光学素子によって散乱されるので、干渉型光学フィルタに比べ、戻り光を少なくすることができる。
【００１７】
本発明の第１の局面に従う光学装置は、光源と、光源から出射された光の所定の波長領域を選択的に透過させる光学フィルタとを備える光学装置であって、光学フィルタが上記本発明の光学素子から構成されていることを特徴としている。
【００１８】
本発明の第１の局面に従う光学装置は、上記本発明の光学素子を光学フィルタとして用いているので、光吸収による発熱が小さく、かつ設計及び作製が容易であり、戻り光の少ない光学フィルタを用いた光学装置とすることができる。
【００１９】
本発明の第２の局面に従う光学装置は、受光部と、受光部に入射する光の所定の波長領域を選択的に透過させる光学フィルタとを備える光学装置であって、光学フィルタが上記本発明の光学素子から構成されていることを特徴としている。
【００２０】
本発明の第２の局面に従う光学装置は、光学フィルタとして上記本発明の光学素子を用いているので、光吸収による発熱が小さく、かつ設計及び作製が容易であり、戻り光の少ない光学フィルタを用いた光学装置とすることができる。
【発明の効果】
【００２１】
本発明によれば、光吸収による発熱が小さく、かつ設計及び作製が容易であり、戻り光の少ない光学フィルタ機能を有する光学素子及び該光学素子を用いた光学装置とすることができる。
【発明を実施するための最良の形態】
【００２２】
図１は、本発明の基本的原理を説明するための模式的断面図である。
【００２３】
図１に示すように、光学素子３は、母材１中にフィラー２を分散させることにより構成されている。母材１とフィラー２の透過波長領域における屈折率の差は、０．１以内、好ましくは０．０１以内であり、母材１とフィラー２のアッベ数の差は１０以上である。
【００２４】
図１（ａ）は、透過波長領域の光４が入射したときの状態を示している。透過波長領域においては、母材とフィラーの屈折率の差が０．１以内、好ましくは０．０１以内であるので、母材１とフィラー２の界面において、光４の反射や屈折が生じず、光４は直進する。
【００２５】
図１（ｂ）は、透過波長領域以外の波長領域の光５が入射したときの状態を示している。光学素子３において、母材１とフィラー２のアッベ数の差は１０以上である。屈折率は波長依存性を有しており、その依存性を表わす数値として、アッベ数が用いられている。アッベ数は、フラウンホーファーのＤ線である５８９．２ｎｍにおける屈折率をｎｄ、フラウンホーファーのＦ線である４８６．１ｎｍにおける屈折率をｎｆ、フラウンホーファーのＣ線である６５６．３ｎｍにおける屈折率をｎｃとした場合、以下の式で定義されるνｄである。
【００２６】
νｄ＝（ｎｄ−１）／（ｎｆ−ｎｃ）
従って、アッベ数νｄは無次元量であり、アッベ数が大きいほど波長依存性が小さく、アッベ数が小さいほど波長依存性は大きくなる。
【００２７】
母材１とフィラー２のアッベ数の差は１０以上であるので、透過波長領域以外の波長領域において、母材１とフィラー２の屈折率の差が大きくなるように設定されている。従って、透過波長領域以外の波長領域の光５が入射すると、図１（ｂ）に示すように、母材１とフィラー２との屈折率に大きな差があるため、母材１とフィラー２の界面において、光の屈折や反射が生じる。このため、透過波長領域以外の波長領域の光５は、光学素子３内において散乱し、直進しない。
【００２８】
図２は、アッベ数の差が大きい２種類の材料の屈折率の波長依存性を示す図である。Ｄ線付近において屈折率の差が小さく、Ｄ線から離れるにつれて屈折率の差が大きくなる２種類材料の屈折率を示している。図２に示すように、アッベ数が高い材料（高アッベ数材料）は、屈折率の波長依存性が小さくなっている。また、低いアッベ数を有する材料（低アッベ数材料）は、屈折率の波長依存性が大きくなっている。低アッベ数材料は、Ｃ線に近づくにつれて、すなわち波長が大きくなるにつれて、屈折率が低くなっており、Ｆ線に近づくにつれて、すなわち波長が小さくなるにつれて屈折率が大きくなっている。
【００２９】
図２に示すように、Ｄ線付近の波長領域Ａでは、高アッベ数材料と低アッベ数材料の屈折率の差が小さくなり、Ｄ線から遠ざかるにつれて、高アッベ数材料と低アッベ数材料の屈折率の差が大きくなっている。
【００３０】
従って、例えば、図２に示す高アッベ数材料からなるフィラーを、図２に示す低アッベ数材料からなる母材中に分散させた光学素子においては、Ｄ線付近の波長領域Ａの光を選択的に透過し、それ以外の波長領域の光を散乱させることができる。
【００３１】
図３は、図２に示す高アッベ数材料からなるフィラーを、図２に示す低アッベ数材料からなる母材中に分散させた光学素子における曇度（ヘイズ）の波長依存性を示す図である。散乱の程度を示す数値として、曇度（ヘイズ）がある。曇度とは、入射光軸から２．５°以上離れた光を散乱光とし、全透過光に対する散乱光の強度の百分率である。完全に光を透過する場合は０％となり、完全に散乱する場合には１００％となる。
【００３２】
図３に示すように、アッベ数の差が大きく、Ｄ線付近の波長領域において屈折率の差が小さくなる高アッベ数材料からなるフィラーと低アッベ数材料からなる母材から構成された光学素子においては、Ｄ線付近の波長領域のみを透過する光学フィルタの特性を示すことがわかる。
【００３３】
本発明における母材材料としては、たとえば、樹脂材料を挙げることができる。このような樹脂材料としては、熱可塑性樹脂、熱硬化性樹脂、紫外線硬化性樹脂などのエネルギー線硬化樹脂などが挙げられる。
【００３４】
熱可塑性樹脂の場合には、加熱して溶融した状態でフィラーを混合することにより、母材樹脂中にフィラーを分散させた光学素子を作製することができる。
【００３５】
熱硬化性樹脂及びエネルギー線硬化性樹脂の場合には、硬化前の樹脂に、フィラーを混合し、フィラーを分散させた状態で、加熱またはエネルギー線照射により硬化させ、光学素子を作製することができる。
【００３６】
本発明において用いるフィラーは、透明材料から形成すればよく、例えば、ガラス材料及び樹脂材料から形成することができる。平均粒子径としては、例えば、１μｍ〜１００μｍの範囲内のものを好ましく用いることができる。
【００３７】
光学素子内におけるフィラーの含有率としては、特に限定されるものではないが、一般には、１０〜７０体積％の範囲内であることが好ましい。このような範囲内とすることにより、光学フィルタ機能をより十分に発揮することができる。
【００３８】
図４は、本発明の第１の局面に従う光学装置の一実施形態を示す模式図である。本実施形態の光学装置は、図４に示すように、光源６と、光源６から出射された光７の所定の波長領域を選択的に透過させる光学フィルタとしての光学素子３を備えている。光学素子３は、本発明に従う光学素子であり、所定の波長領域を選択的に透過させることができる。光学素子３は、色ガラス型光学フィルタのように、吸収した光エネルギーを熱エネルギーに変換させるものではないので、光吸収による発熱が小さい。従って、光学装置における発熱を低減させることができる。
【００３９】
また、上述のように、設計及び作製が容易であり、戻り光の少ない光学フィルタであるので、光学装置としても設計及び作製が容易であり、戻り光の問題を生じることがない。
【００４０】
図５は、本発明の第２の局面に従う光学装置の一実施形態を示す模式図である。本実施形態の光学装置は、図５に示すように、受光部９と、受光部９に入射する光８の所定の波長領域を選択的に透過させる光学フィルタとして用いられる光学素子３を備えている。
【００４１】
光学素子３は、所定の波長領域を選択的に透過させる光学フィルタ機能を有するので、受光部９に入射する光８の所定の波長領域を選択的に透過させることができる。上述のように、透過波長領域以外の波長領域の光を吸収するものではなく、散乱させるものであるので、光吸収による発熱が小さい。このため、光学装置としての発熱も低減させることができる。
【００４２】
また、干渉型光学フィルタに比べ、設計及び作製が容易であり、戻り光の少ない光学フィルタであるので、光学装置としても設計及び作製が容易であり、戻り光の問題を生じることがない。
【００４３】
本発明における光学素子３は、レンズ形状、プリズム形状等に形成することが可能である。従って、図４及び図５に示す光学装置において、レンズやプリズムなどの光学素子を用いる場合には、本発明の光学素子３に、このような機能を付与し、レンズ機能やプリズム機能を有する光学フィルタとして、本発明の光学素子を用いることもできる。
【実施例】
【００４４】
以下、本発明を具体的な実施例により説明するが、本発明は以下の実施例に限定されるものではない。
【００４５】
（実施例１）
母材樹脂として、ＯＫＰ（大阪ガス社製ポリエステル樹脂）（屈折率１．６１、アッベ数２７）を用い、フィラーとして、ＰＳＫガラス（平均粒子径１０μｍ、屈折率１．６１、アッベ数６７）を用いて、以下のようにして光学素子を作製した。
【００４６】
ＯＫＰ樹脂を１５０℃以上に加熱して軟化させた後、上記のＰＳＫガラスからなるフィラーを５０重量％となるように混入し、その後室温まで冷却して厚さ１０ｍｍの試料を作製した。なお、フィラーの含有割合は約２５体積％である。
【００４７】
（実施例２）
母材樹脂として、ＯＫＰ（大阪ガス社製ポリエステル樹脂）（屈折率１．６１、アッベ数２７）を用い、フィラーとして、ＳＫガラス（平均粒子径１０μｍ、屈折率１．６１、アッベ数５７）を用いて、以下のようにして光学素子を作製した。
【００４８】
ＯＫＰ樹脂を１５０℃以上に加熱して軟化させた後、上記のＳＫガラスからなるフィラーを５０重量％となるように混入し、その後室温まで冷却して厚さ１０ｍｍの試料を作製した。なお、フィラーの含有割合は約２５体積％である。
【００４９】
（実施例３）
母材樹脂として、ポリカーボネート樹脂（屈折率１．５８、アッベ数２９）を用い、フィラーとして、ＢＡＬＦガラス（平均粒子径１０μｍ、屈折率１．５８、アッベ数５４）を用いて、以下のようにして、光学素子を作製した。
【００５０】
ポリカーボネート樹脂を１６０℃以上に加熱して軟化させた後、ＢＡＬＦガラスからなるフィラーを５０重量％となるように混入し、その後室温まで冷却して厚さ１０ｍｍの試料を作製した。なお、フィラーの含有量は、約２５体積％である。
【００５１】
（実施例４）
母材樹脂として、ＭＰ２０２（クラレ社製ポリビニルアルコール）（屈折率１．５４、アッベ数４２）を用い、フィラーとして、ＢＫガラス（平均粒子径１０μｍ、屈折率１．５４、アッベ数６２）を用いて、以下のようにして光学素子を作製した。
【００５２】
ＭＰ２０２の市販されている原液に、ＢＫガラスからなるフィラーを５０重量％となるように混入した後、３６５ｎｍの紫外光を、約３００ｍＷ／ｃｍ２の強度で６０秒間照射することにより樹脂を硬化させて、厚さ１０ｍｍの試料を作製した。なお、フィラーの含有量は、約２５体積％である。
【００５３】
（実施例５）
母材樹脂として、ＭＰ２０２（クラレ社製ポリビニルアルコール）（屈折率１．５４、アッベ数４２）を用い、フィラーとしてＴＯＰＡＳ（ポリプラスチックス社製、環状オレフィン系コポリマー樹脂）（平均粒子径１０μｍ、屈折率１．５４、アッベ数５７）を用いて、以下のようにして光学素子を作製した。
【００５４】
ＭＰ２０２の市販されている原液に、ＴＯＰＡＳからなるフィラーを２５重量％となるように混入した後、３６５ｎｍの紫外光を、約３００ｍＷ／ｃｍ２の強度で６０秒間照射することにより樹脂を硬化させて、厚さ１０ｍｍの試料を作製した。なお、フィラーの含有量は、約２５体積％である。
【００５５】
（比較例１）
母材樹脂として、オレフィンマレイミド（屈折率１．５４、アッベ数５０）を用い、フィラーとしてＺＥＯＮＥＸ（日本ゼオン社製、シクロオレフィンポリマー樹脂）（平均粒子径１０μｍ、屈折率１．５４、アッベ数５５）を用いて、以下のようにして光学素子を作製した。
【００５６】
オレフィンマレイミドを１６０℃以上の温度に加熱して軟化させた後、ＺＥＯＮＥＸからなるフィラーを２０重量％となるように混入し、均一に分散させた後、室温まで冷却して、厚さ１０ｍｍの試料を作製した。フィラーの含有量は、約２５体積％である。
【００５７】
（比較例２）
ポリメタクリル酸メチル樹脂（ＰＭＭＡ）（屈折率１．４９、アッベ数５３）のみを用いて、厚さ１０ｍｍの光学素子の試料を作製した。なお、比較例２の試料は、母材とフィラーが同一の屈折率及びアッベ数を有する場合に相当する。
【００５８】
〔Ｄ線とＦ線における曇度の測定〕
実施例１〜５及び比較例１〜２の各試料について、Ｄ線及びＦ線でのそれぞれの曇度を、曇度計を用いて測定した。Ｄ線での曇度とＦ線での曇度の差を、表１に示す。
【００５９】
また、表１には、母材及びフィラーの材料名、屈折率、及びアッベ数、並びに母材とフィラーのアッベ数の差を示す。
【００６０】
【表１】
2010107867.tif 000003
【００６１】
表１に示すように、実施例１〜５においては、母材のＤ線での屈折率と、フィラーのＤ線での屈折率の差が０．０１以内である。または、実施例１〜５においては、アッベ数の差が１０以上となっている。
【００６２】
これに対して、比較例１〜２においては、母材のＤ線での屈折率とフィラーのＤ線での屈折率の差は０．０１以内であるが、母材とフィラーのアッベ数の差が１０未満となっている。
【００６３】
実施例１〜５においては、Ｄ線とＦ線との曇度の差が１０％以上と高くなっており、Ｄ線付近の波長領域を選択的に透過できることがわかる
または、母材とフィラーのアッベ数の差が１５以上であると、Ｄ線とＦ線での曇度の差が２２％以上となっており、さらに好ましいことがわかる。
【００６４】
また、母材とフィラーのアッベ数の差が２５以上であれば、Ｄ線とＦ線での曇度の差が７０％以上となっており、さらに好ましいことがわかる。
【００６５】
また、母材とフィラーのアッベ数の差が３０以上であれば、Ｄ線とＦ線での曇度の差が７８％以上となっており、さらに一層好ましいことがわかる。
【００６６】
以上のように、本発明に従い、透過波長領域における母材とフィラーの屈折率の差を０．１以内、好ましくは０．０１以内とし、さらに母材とフィラーのアッベ数の差が１０以上となるように母材及びフィラーを選択して、母材中にフィラーを分散させた光学素子は、透過波長領域を選択的に透過させることができ、光学フィルタとして用いることができる。
【００６７】
本発明における透過波長領域は、上記の実施例に限定されるものではなく、紫外線領域から赤外線領域の範囲内で必要に応じて適宜設定することができる。
【００６８】
または、透過波長領域を変えた複数の光学素子を積層し、パスバンド幅を制御した波長制御素子として、本発明の光学素子を用いてもよい。
【００６９】
または、本発明の光学素子は、上述のように、レンズ形状やプリズム形状等の形状に形成することにより、レンズやプリズムなどの他の機能と光学フィルタ機能と併せ持つ光学素子とすることができる。
【００７０】
また、母材とフィラーの屈折率の温度特性の違いを利用して、可変フィルタとして本発明の光学素子を用いることもできる。
【図面の簡単な説明】
【００７１】
【図１】本発明の光学素子の基本的原理を説明するための模式的断面図。
【図２】高アッベ数材料と低アッベ数材料の屈折率の波長依存性を示す図。
【図３】図２に示す高アッベ数材料及び低アッベ数材料をそれぞれフィラー及び母材材料として用いた場合の曇度の波長依存性を示す図。
【図４】本発明の第１の局面に従う実施形態の光学装置を示す模式図。
【図５】本発明の第２の局面に従う実施形態の光学装置を示す模式図。
【符号の説明】
【００７２】
１…母材
２…フィラー
３…光学素子
４…透過波長領域の光
５…透過波長領域以外の波長領域の光
６…光源
７…光源から出射された光
８…受光部に入射する光
９…受光部
【図１】
2010107867.tif 000004
【図２】
2010107867.tif 000005
【図３】
2010107867.tif 000006
【図４】
2010107867.tif 000007
【図５】
2010107867.tif 000008